(57)【要約】    【課題】  映像不良の原因となるたわみを発生させることのない光拡散板、導光板を提供する。    【解決手段】  合成樹脂からなる光拡散板１の両方の面に、フィルム２を貼り合わせてなる光拡散板３とする。合成樹脂からなる導光板１の両方の面に、フィルム２を貼り合わせてなる導光板３とする。好ましくは、前記フィルムとして、二軸延伸ポリエチレンテレフタレートフィルムを使用する。本発明の光拡散板３、導光板３は、たわみの問題が発生しやすい広面積の光拡散板３、導光板３において好適に使用される。  【選択図】  図１
2005275015.tif 000002
【特許請求の範囲】
【請求項１】
合成樹脂からなる光拡散板であって、前記光拡散板の両方の面に、フィルムを貼り合わせてなることを特徴とする光拡散板。
【請求項２】
前記フィルムが二軸延伸ポリエチレンテレフタレートフィルムであることを特徴とする請求項１記載の光拡散板。
【請求項３】
光源と、前記光源上に配置された光拡散板とを有してなるバックライトであって、前記光拡散板として請求項１又は２記載の光拡散板を用いてなることを特徴とするバックライト。
【請求項４】
請求項３記載のバックライトの光拡散板の、光源とは反対側の面上に、１種又は２種以上の光学部材を有してなることを特徴とするバックライト。
【請求項５】
少なくとも一端部を光入射面とし、これと略直交する面を光出射面とする合成樹脂からなる導光板であって、前記導光板の両方の面に、フィルムを貼り合わせてなることを特徴とする導光板。
【請求項６】
前記フィルムが二軸延伸ポリエチレンテレフタレートフィルムであることを特徴とする請求項５記載の導光板。
【請求項７】
導光板と、前記導光板の少なくとも一端部に配置される光源とを有してなるバックライトであって、前記導光板として請求項５又は６記載の導光板を用いてなることを特徴とするバックライト。
【請求項８】
請求項７記載のバックライトの導光板の光出射面上及び／又は光出射面とは反対側の面上に、１種又は２種以上の光学部材を有してなることを特徴とするバックライト。
【発明の詳細な説明】
【技術分野】
【０００１】
本発明は光拡散板、導光板に関し、経時的に寸法変化を起こすことなく光学特性を損なわないもの、およびこれらを用いたバックライトに関する。
【背景技術】
【０００２】
液晶ディスプレイや電飾看板等に使用されるバックライトは、ノート型パソコンや大型液晶テレビなどの液晶ディスプレイの出荷拡大に伴い、大幅に使用量が増加している。
【０００３】
このようなバックライトとしては、主としてエッジライト型若しくは直下型のバックライトが用いられている。エッジライト型のバックライトは、バックライト自身の厚みを薄くできるためノートパソコンなどに使用されており、直下型のバックライトは、大型液晶テレビなどに使用されている場合が多い。
【０００４】
そして、このようなバックライトは、エッジライト型のバックライトにおいては、光源および導光板の他に、プリズムシート、光拡散フィルム、光反射フィルム、偏光フィルム、反射型偏光フィルム、位相差フィルム、電磁波シールドフィルムなどの光学部材から構成されており、直下型のバックライトにおいては、光源および光拡散板の他に、プリズムシート、光拡散フィルム、光反射フィルム、偏光フィルム、反射型偏光フィルム、位相差フィルム、電磁波シールドフィルムなどの光学部材から構成されている（特許文献１参照）。
【０００５】
上記のようなバックライトを用いてなる液晶ディスプレイにおいては、光源の点灯不良を除き、経時的に映像不良を生じることはほとんどなかった。
【０００６】
【特許文献１】特開平９−１２７３１４号公報（請求項１、段落番号００３４）
【発明の開示】
【発明が解決しようとする課題】
【０００７】
しかし、液晶ディスプレイの大型化に伴って、液晶ディスプレイの点灯から数時間経過した後に、ディスプレイ上に、周囲と映像状態が異なる部分が局部的に発生する現象が報告され始めている。
【課題を解決するための手段】
【０００８】
本発明者らは上記課題を解決すべく鋭意研究した結果、上記映像不良の原因が、バックライトを構成する光拡散板若しくは導光板が波打ちし、たわんでいることにあることを見出し、これを解決するに至った。
【０００９】
即ち、本発明の光拡散板は、合成樹脂からなる光拡散板であって、前記光拡散板の両方の面に、フィルムを貼り合わせてなることを特徴とするものである。
【００１０】
また、本発明の光拡散板は、前記フィルムが二軸延伸ポリエチレンテレフタレートフィルムであることを特徴とするものである。
【００１１】
また、本発明のバックライトは、光源と、前記光源上に配置された光拡散板とを有してなるバックライトであって、前記光拡散板として上記本発明の光拡散板を用いてなることを特徴とするものである。
【００１２】
また、本発明のバックライトは、上記バックライトの光拡散板の、光源とは反対側の面上に、１種又は２種以上の光学部材を有してなることを特徴とするものである。
【００１３】
また、本発明の導光板は、少なくとも一端部を光入射面とし、これと略直交する面を光出射面とする合成樹脂からなる導光板であって、前記導光板の両方の面に、フィルムを貼り合わせてなることを特徴とするものである。
【００１４】
また、本発明の導光板は、前記フィルムが二軸延伸ポリエチレンテレフタレートフィルムであることを特徴とするものである。
【００１５】
また、本発明のバックライトは、導光板と、前記導光板の少なくとも一端部に配置される光源とを有してなるバックライトであって、前記導光板として上記本発明の導光板を用いてなることを特徴とするものである。
【００１６】
また、本発明のバックライトは、上記バックライトの導光板の光出射面上及び／又は光出射面とは反対側の面上に、１種又は２種以上の光学部材を有してなることを特徴とするものである。
【００１７】
以下、「導光板の光出射面上及び／又は光出射面とは反対側の面上」を、単に「導光板上」という場合もある。
【発明の効果】
【００１８】
本発明の光拡散板若しくは導光板は、両方の面にフィルムを貼り合わせてなるものであるから、たわみが発生することがなく、これを原因として液晶ディスプレイに映像不良を生じさせることもない。
【００１９】
また、本発明のバックライトは、光拡散板若しくは導光板として、両方の面に、フィルムを貼り合わせてなるものを使用していることから、光拡散板若しくは導光板にたわみが発生することなく、併せて光拡散板や導光板上に設置する光学部材のたわみも防止することができ、液晶ディスプレイの局部的な映像不良を防止することができる。
【発明を実施するための最良の形態】
【００２０】
まず、本発明の光拡散板および導光板について説明する。本発明の光拡散板は、合成樹脂からなる光拡散板であって、前記光拡散板の両方の面に、フィルムを貼り合わせてなることを特徴とするものである。また、本発明の導光板は、合成樹脂からなる導光板であって、前記導光板の両方の面に、フィルムを貼り合わせてなることを特徴とするものである。
【００２１】
図１は、本発明の光拡散板３および導光板３の実施の形態を示す断面図であり、光拡散板１若しくは導光板１の両方の面にフィルム２を貼り合わせてなるものである。本発明の光拡散板３および導光板３は、かかる構成により、たわみの発生を防止可能としたものである。
【００２２】
このような構成によりたわみの発生が防止できる原因について、たわみが発生する原因と交えて説明する。
【００２３】
まず、光拡散板や導光板は、光学特性、重量などの観点から合成樹脂からなるものが殆どである。そして、合成樹脂は、水蒸気透過度が高く吸湿しやすい傾向にある。このような吸湿しやすい光拡散板や導光板を高湿環境下に長時間放置した場合、光拡散板や導光板は十分に水分が吸湿されてしまう。そして、このように光拡散板や導光板が十分に吸湿された状態でバックライトが点灯されると、光源の熱により急激な放湿が始まる。この放湿は、光拡散板や導光板内で均一に起こらず、光拡散板や導光板の光源付近において起こりやすいことから、光源付近が放湿された状態でも、他の部分は放湿が不十分で吸湿されたままの不均一な状態が発生する。このような状態では、放湿された部分（光源付近）は、吸湿されたままの部分に比べて収縮してたわんだ状態となる。まとめて言えば、たわみの原因は、光拡散板や導光板内で吸湿度が部分的に不均一になるためと考えられる。図２に、直下型バックライトにおいて光拡散板がたわんだ状態を示す。
【００２４】
そして、光拡散板および導光板にたわみが発生した状態では、液晶ディスプレイの表示画面に局部的な映像不良が若干発生する。この局部的な映像不良は、たわみが発生した光拡散板および導光板上に、プリズムシート、光拡散フィルム、光反射フィルム、偏光フィルム、反射型偏光フィルム、位相差フィルム、電磁波シールドフィルムなどの光学部材が配置されていると、極めて顕著なものとなる。すなわち、光拡散板や導光板上に配置された光学部材は、光拡散板および導光板がたわんだ形状に追従しようとするが追従しきれず、自らの重みによりたわみを生じてしまう。そして、光学部材のたわみにより、局部的な映像不良は極めて顕著なものとなる。この光学部材のたわみは、液晶ディスプレイの大型化によるバックライトの広面積化、ひいては光学部材の広面積化に伴い、顕著なものとなっている。
【００２５】
ここで、本発明においては、合成樹脂からなる光拡散板や導光板の両方の面にフィルムを貼り合わせることにより、光拡散板や導光板がたわもうとする動きを押さえつけることができる。これにより、本発明の光拡散板および導光板においては、たわみの発生を防止することができ、併せて光拡散板および導光板上に配置する光学部材のたわみも防止することができ、液晶ディスプレイの局部的な映像不良の発生を防止できる。
【００２６】
なお、一旦光拡散板、導光板、光学部材にたわみが発生すると、当初のように完全に平坦にすることは困難である。つまり、一旦光学部材等にたわみが発生してしまうと、映像不良が永久的に生じてしまうことになる。したがって、たわみの発生を防止できる本発明は極めて有用なものである。
【００２７】
光拡散板は、直下型のバックライトの光源上に設置され、光源のパターンを消す役割を有し、主として合成樹脂からなるものである。このような光拡散板は、光源のパターンを消すために使用されるものであることから、厚みは１〜１０ｍｍと厚い必要があり、正面輝度を向上させつつ適度な視野角を付与するために使用され、厚みが１２〜３５０μｍである光拡散フィルムとは異なるものである。また、光拡散板の面積は特に制限されることはないが、本発明においては、たわみの問題が発生しやすい面積９００ｃｍ２以上の広面積の光拡散板において特に顕著な効果を奏する。
【００２８】
光拡散板を構成する合成樹脂としては、ポリエステル系樹脂、アクリル系樹脂、アクリルウレタン系樹脂、ポリエステルアクリレート系樹脂、ポリウレタンアクリレート系樹脂、エポキシアクリレート系樹脂、ウレタン系樹脂、エポキシ系樹脂、ポリカーボネート系樹脂、セルロース系樹脂、アセタール系樹脂、ポリエチレン系樹脂、ポリスチレン系樹脂、ポリアミド系樹脂、ポリイミド系樹脂、メラミン系樹脂、フェノール系樹脂、シリコーン系樹脂などの熱可塑性樹脂、熱硬化性樹脂、電離放射線硬化性樹脂などがあげられる。これらの中でも光学特性に優れるアクリル系樹脂が好適に使用される。
【００２９】
光拡散板中には、光拡散性を付与するため、微粒子が添加される。微粒子としては、シリカ、クレー、タルク、炭酸カルシウム、硫酸カルシウム、硫酸バリウム、珪酸アルミニウム、酸化チタン、合成ゼオライト、アルミナ、スメクタイトなどの無機微粒子の他、スチレン樹脂、ウレタン樹脂、ベンゾグアナミン樹脂、シリコーン樹脂、アクリル樹脂などからなる有機微粒子があげられる。
【００３０】
導光板は、少なくとも一端部を光入射面とし、これと略直交する一方の面を光出射面とするように成形された略平板状からなるものであり、主として合成樹脂からなるものである。このような導光板の各面は、一様な平面ではなく複雑な表面形状をしているものであったり、ドットパターンなどの拡散印刷が設けられたものであってもよい。導光板の厚みは１〜１０ｍｍ程度である。また、導光板の面積は特に制限されることはないが、本発明においては、たわみの問題が発生しやすい面積９００ｃｍ２以上の広面積の導光板において特に顕著な効果を奏する。
【００３１】
導光板を構成する樹脂としては、光拡散板を構成する樹脂として例示したものと同様のものを使用することができ、特に、光学特性に優れるアクリル系樹脂が好適に使用される。また、導光板中には、必要に応じて有機微粒子を添加してもよい。有機微粒子としては、光拡散板中に添加するものと同様のものを使用することができる。
【００３２】
光拡散板や導光板の両面に貼り合わせるフィルムは、光拡散板や導光板を上下から押さえつけること、および光拡散板や導光板が水分を吸湿しにくくすることにより、光拡散板や導光板がたわむことを防止する役割を有するものである。光拡散板や導光板を上下から均等な力で押さえつけるため、同種のフィルムを使用することが好ましい。
【００３３】
このようなフィルムとしては、ポリエチレンテレフタレート、ポリブチレンテレフタレート、ポリエチレンナフタレート、ポリカーボネート、アクリルなどの合成樹脂からなるフィルムがあげられる。これらの中でも、寸法安定性に優れ、光拡散板や導光板のたわみを効果的に防止することができる二軸延伸ポリエチレンテレフタレートフィルムが好適に使用される。
【００３４】
また、光拡散板や導光板の両面に貼り合わせるフィルムとしては、水蒸気透過度の低いものが好ましい。フィルムの水蒸気透過度が低ければ、予め光拡散板および導光板が吸湿することや、わずかに吸湿した場合でも急激に放湿されることを防止でき、光拡散板や導光板のたわみの発生をより効果的に防止することができる。フィルムの水蒸気透過度は、上限として１５［ｇ／（ｍ2・２４ｈ）］以下が好ましく、５［ｇ／（ｍ2・２４ｈ）］以下がより好ましく、１［ｇ／（ｍ2・２４ｈ）］以下がさらに好ましい。また、フィルムの水蒸気透過度の下限としては、０．０１［ｇ／（ｍ2・２４ｈ）］程度である。
【００３５】
このような水蒸気透過度の低いフィルムとしては、第一に、塩化ビニリデン−塩化ビニル共重合体、塩化ビニリデン−アクリロニトリル共重合体、塩化ビニリデン−アクリル共重合体、二軸延伸ポリプロピレン（ＯＰＰ）、無延伸ポリプロピレン（ＣＰＰ）、環状ポリオレフィン、ポリクロロトリフルオロエチレン（ＰＣＴＦＥ）、テトラフルオロエチレン−ヘキサフルオロプロピレン共重合体（ＦＥＰ）、テトラフルオロエチレン−パーフルオロアルキルビニルエーテル共重合体（ＰＦＡ）などの水蒸気透過度の低い合成樹脂からなるフィルムがあげられる。
【００３６】
また、水蒸気透過度の低いフィルムとして、第二に、合成樹脂フィルム上に、水蒸気透過度の低い物質からなる防湿層を有するものがあげられる。防湿層を構成する水蒸気透過度の低い物質としては、上述した塩化ビニリデン−塩化ビニル共重合体などの水蒸気透過度の低い合成樹脂の他、珪素、アルミニウム、チタン、セレン、マグネシウム、バリウム、亜鉛、錫、インジウム、カルシウム、タンタル、ジルコニウム、トリウム、タリウム等の酸化物またはハロゲン化物の単独又は混合物などの無機金属化合物、ガラスなどのセラミックスなどの無機物があげられる。これら防湿層を構成する物質の中でも、得られる防湿層の防湿性という観点から、無機物を用いることが好ましく、なかでも、透明性、光透過性、色味等の光学特性、耐熱性、表面硬度等の物理的特性、取扱い性および価格等を考慮するとシリカを用いることが好ましい。また、合成樹脂フィルムとしては、寸法安定性に優れ、光拡散板や導光板のたわみを効果的に防止することができる二軸延伸ポリエチレンテレフタレートフィルムが好適に使用される。
【００３７】
このような防湿層は、合成樹脂フィルム上に、上記水蒸気透過度の低い物質を、真空蒸着法、スパッタリング法、イオンプレーティング法等により形成したり、上記水蒸気透過度の低い物質を溶剤に溶解または分散して、公知の塗布方法により塗布、乾燥することにより形成することができる。
【００３８】
このような水蒸気透過度の低い物質の水蒸気透過度は、無機物の場合には（厚み１２μｍのポリエチレンテレフタレートにシリカを厚み０．０４μｍで蒸着したものを一例とする）、約１［ｇ／（ｍ2・２４ｈ）］であり、厚み１２μｍのポリエチレンテレフタレートのみの４０［ｇ／（ｍ2・２４ｈ）］に比べて水蒸気透過度は著しく低下する。また、有機物（合成樹脂）の場合には、厚み１００μｍにおいて約０．２〜１．５［ｇ／（ｍ2・２４ｈ）］であり、厚み１００μｍのポリエチレンテレフタレートにおける約６．９［ｇ／（ｍ2・２４ｈ）］に比べてわずかな水蒸気透過度となっている。
【００３９】
光拡散板や導光板の両方の面に貼り合わせるフィルムの厚みは特に制限されることはないが、４〜２５０μｍ程度である。
【００４０】
光拡散板や導光板の両面に貼り合わせるフィルム上には、たわみをより効果的に押さえつけるために電離放射線硬化型樹脂層を有することが好ましい。電離放射線硬化型樹脂層を構成する電離放射線硬化型樹脂組成物としては、電離放射線（紫外線または電子線）の照射によって架橋硬化することができる光重合性プレポリマーを用いることができ、この光重合性プレポリマーとしては、１分子中に２個以上のアクリロイル基を有し、架橋硬化することにより３次元網目構造となるアクリル系プレポリマーが特に好ましく使用される。このアクリル系プレポリマーとしては、ウレタンアクリレート、ポリエステルアクリレート、エポキシアクリレート、メラミンアクリレート、ポリフルオロアルキルアクリレート、シリコーンアクリレート等が使用できる。さらにこれらのアクリル系プレポリマーは単独でも使用可能であるが、架橋硬化性を向上させ表面保護膜の硬度をより向上させるために、光重合性モノマーを加えることが好ましい。
【００４１】
光重合性モノマーとしては、２−エチルヘキシルアクリレート、２−ヒドロキシエチルアクリレート、２−ヒドロキシプロピルアクリレート、ブトキシエチルアクリレート等の単官能アクリルモノマー、１，６−ヘキサンジオールジアクリレート、ネオペンチルグリコールジアクリレート、ジエチレングリコールジアクリレート、ポリエチレングリコールジアクリレート、ヒドロキシピバリン酸エステルネオペンチルグリコールジアクリレート等の２官能アクリルモノマー、ジペンタエリスリトールヘキサアクリレート、トリメチルプロパントリアクリレート、ペンタエリスリトールトリアクリレート等の多官能アクリルモノマー等の１種若しくは２種以上が使用される。
【００４２】
電離放射線硬化型樹脂層を、上述した光重合性プレポリマー及び光重合性モノマーの他、紫外線照射によって硬化させる場合には、光重合開始剤や光重合促進剤等の添加剤を用いることが好ましい。
【００４３】
光重合開始剤としては、アセトフェノン、ベンゾフェノン、ミヒラーケトン、ベンゾイン、ベンジルメチルケタール、ベンゾイルベンゾエート、α−アシロキシムエステル、チオキサンソン類等があげられる。
【００４４】
また、光重合促進剤は、硬化時の空気による重合障害を軽減させ硬化速度を速めることができるものであり、例えば、ｐ−ジメチルアミノ安息香酸イソアミルエステル、ｐ−ジメチルアミノ安息香酸エチルエステルなどがあげられる。
【００４５】
また、電離放射線硬化型樹脂層を構成する樹脂として、電離放射線硬化型有機無機ハイブリッド樹脂を用いることもできる。電離放射線硬化型有機無機ハイブリッド樹脂とは、ガラス繊維強化プラスチック（ＦＲＰ）で代表される昔からの複合体と異なり、有機物と無機物の混ざり方が緊密であり、また分散状態が分子レベルかそれに近いもので、電離放射線の照射により、無機成分と有機成分が反応して、被膜を形成することができるものである。
【００４６】
このような電離放射線硬化型有機無機ハイブリッド樹脂の無機成分としては、シリカ、チタニア等の金属酸化物があげられるが、なかでもシリカを用いたものが好ましい。
【００４７】
このようなシリカとしては、表面に光重合反応性を有する感光性基が導入された反応性シリカがあげられ、例えば、母体となる粉体状シリカあるいはコロイダルシリカに対し、分子中に下記一般式（１）および（２）で表わされる基、加水分解性シリル基、および重合性不飽和基の４つの基を有する化合物が、加水分解性シリル基の加水分解反応によって、シリルオキシ基を介して化学的に結合しているものを用いることができる。
【００４８】
【化１】
2005275015.tif 000003
（式中、ＸはＮＨ、酸素原子及び硫黄原子から選ばれ、Ｙは酸素原子及び硫黄原子から選ばれる。但し、Ｘが酸素原子のときＹは硫黄原子である。）
【００４９】
【化２】
2005275015.tif 000004
【００５０】
加水分解性シリル基としては、例えば、アルコキシリル基、アセトキシリル基等のカルボキシリレートシリル基、クロシリル基等のハロゲン化シリル基、アミノシリル基、オキシムシリル基、ヒドリドシリル基等があげられる。
【００５１】
重合性不飽和基としては、アクリロイルオキシ基、メタクリロイルオキシ基、ビニル基、プロペニル基、ブタジエニル基、スチリル基、エチニイル基、シンナモイル基、マレート基、アクリルアミド基等があげられる。
【００５２】
また、このような反応性シリカとしては、特に限定されないが、光学用部材として透明性を必要とする場合には、好ましくは平均粒子径が１ｎｍ〜１００ｎｍ、さらには１ｎｍ〜１０ｎｍのものを用いることがより好ましい。平均粒子径をこのような範囲にすることにより、透明性を維持することができる。
【００５３】
次に、有機成分としては、前記反応性シリカと重合可能な重合性不飽和基を有する化合物、例えば、分子中に２個以上の重合性不飽和基を有する多価不飽和有機化合物、または分子中に１個の重合性不飽和基を有する単価不飽和有機化合物等をあげることができる。
【００５４】
ここで多価不飽和有機化合物としては、具体的には、例えばエチレングリコールジ（メタ）アクリレート、ジエチレングリコールジ（メタ）アクリレート、グリセロールジ（メタ）アクリレート、グリセロールトリ（メタ）アクリレート、１，４−ブタンジオールジ（メタ）アクリレート、１，６−ヘキサンジオールジ（メタ）アクリレート、ネオペンチルグリコールジ（メタ）アクリレート、トリメチロールプロパントリ（メタ）アクリレート、ジシクロペンタニルジ（メタ）アクリレート、ペンタエリスリトールトリ（メタ）アクリレート、ペンタエリスリトールテトラ（メタ）アクリレート、ジペンタエリスリトールヘキサ（メタ）アクリレート、ジペンタエリスリトールモノヒドロキシペンタ（メタ）アクリレート、ジトリメチロールプロパンテトラ（メタ）アクリレート、ジエチレングリコールジ（メタ）アクリレート、ポリエチレングリコールジ（メタ）アクリレート、トリプロピレングリコールジ（メタ）アクリレート、ポリプロピレングリコールジ（メタ）アクリレート等があげられる。
【００５５】
単価不飽和有機化合物としては、具体的には、例えばメチル（メタ）アクリレート、エチル（メタ）アクリレート、プロピル（メタ）アクリレート、ブチル（メタ）アクリレート、２−エチルヘキシル（メタ）アクリレート、イソデシル（メタ）アクリレート、ラウリル（メタ）アクリレート、ステアリル（メタ）アクリレート、アリル（メタ）アクリレート、シクロヘキシル（メタ）アクリレート、メチルシクロヘキシル（メタ）アクリレート、イソボルニル（メタ）アクリレート、２−ヒドロキシエチル（メタ）アクリレート、２−ヒドロキシプロピル（メタ）アクリレート、グリセロール（メタ）アクリレート、グリシジル（メタ）アクリレート、ベンジル（メタ）アクリレート、２−エトキシエチル（メタ）アクリレート、２−（２−エトキシエトキシ）エチル（メタ）アクリレート、ブトキシエチル（メタ）アクリレート、２−メトキシエチル（メタ）アクリレート、メトキシジエチレングリコール（メタ）アクリレート、メトキシトリエチレングリコール（メタ）アクリレート、メトキシポリエチレングリコール（メタ）アクリレート、２−メトキシプロピル（メタ）アクリレート、メトキシジプロピレングリコール（メタ）アクリレート、メトキシトリプロピレングリコール（メタ）アクリレート、メトキシポリプロピレングリコール（メタ）アクリレート、ポリエチレングリコール（メタ）アクリレート、ポリプロピレングリコール（メタ）アクリレート等があげられる。
【００５６】
上述したフィルムは、従来公知の接着剤を用いたり、フィルムを熱溶融させるなどして光拡散板や導光板の両面に貼り合わせることができる。
【００５７】
なお、光拡散板や導光板を構成する合成樹脂として、上記例示したような水蒸気透過度の低い合成樹脂を使用することにより、たわみの発生を防止する手段も考えられる。しかしながら、水蒸気透過度の低い合成樹脂は、一般的に使用されている光拡散板や導光板を構成する合成樹脂（アクリル樹脂）に比べ、光透過性、機械的強度、耐熱性、耐溶剤性、価格などのバランスに劣ることから、本発明の構成が好適である。
【００５８】
以上説明した本発明の光拡散板、導光板は、主として、液晶ディスプレイ、電飾看板などを構成するバックライトの一部品として用いられる。特に、光拡散板は、いわゆる直下型といわれるバックライトの一部品として用いられ、導光板は、いわゆるエッジライト型といわれるバックライトの一部品として用いられる。
【００５９】
次に、本発明のバックライトについて説明する。本発明のバックライトは、少なくとも、上述した本発明の光拡散板若しくは導光板と、光源とを有してなるものである。
【００６０】
まず、上述した本発明の光拡散板を有してなるバックライトについて説明する。光拡散板を有してなるバックライトは、直下型バックライトといわれるものであり、光源と、前記光源上に配置された光拡散板とを有してなる基本構成からなる。
【００６１】
光源は主として冷陰極管が使用される。光源の形状としては、線状、Ｕ字状のものなどがあげられる。
【００６２】
直下型バックライトの光拡散板の、光源とは反対側の面上には、目的に応じて、１種又は２種以上の光学部材を有していてもよい。このような光学部材としては、プリズムシート、光拡散フィルム、光反射フィルム、偏光フィルム、反射型偏光フィルム、位相差フィルム、電磁波シールドフィルムなどがあげられる。例えば、プリズムシートとしては、住友スリーエム社の商品名ＢＥＦ、商品名ＲＢＥＦ、商品名ウェーブフィルムや、三菱レイヨン社の商品名ダイヤアートがあげられる。光拡散フィルムとしては、恵和社の商品名オパルスやツジデン社の商品名Ｄ１１４があげられる。光反射フィルムとしては、恵和社の商品名レイラや住友スリーエム社の商品名ＥＳＲがあげられる。偏光フィルムとしては、日東電工社の商品名ＮＰＦや住友化学社の商品名スミカランがあげられる。反射型偏光性フィルムとしては、住友スリーエム社のＤＢＥＦがあげられる。位相差フィルムとしては、鐘淵化学社の商品名エルメック、住友化学社の商品名スミカライトがあげられる。電磁波シールドフィルムとしては、日東電工社の商品名エレクリスタや帝人社の商品名レフテルがあげられる。また、直下型バックライトの光源の光拡散板とは反対側など、直下型バックライト内の他の部分にこれら光学部材を有していてもよい。
【００６３】
本発明の直下型バックライト９の一実施形態を図３に示す。このバックライト９は、図示するように、シャーシ８内に収納した反射フィルム６の上に光源７を複数配置し、その上に上述した本発明の光拡散板３１を介して、光拡散フィルム４、プリズムシート５が配置されている。
【００６４】
次に、上述した本発明の導光板を有してなるバックライトについて説明する。導光板を有してなるバックライトは、エッジライト型バックライトといわれるものであり、導光板と、導光板の少なくとも一端部に配置される光源とを有してなる基本構成からなる。
【００６５】
光源は主として冷陰極管が使用される。光源の形状としては、線状、Ｌ字状のものなどがあげられる。
【００６６】
エッジライト型バックライトの導光板の光出射面上及び／又は光出射面とは反対側の面上には、目的に応じて、１種又は２種以上の光学部材を有していてもよい。このような光学部材としては、直下型バックライトにおいて例示したものと同様のプリズムシート、光拡散フィルム、光反射フィルム、偏光フィルム、反射型偏光フィルム、位相差フィルム、電磁波シールドフィルムなどがあげられる。また、エッジライト型バックライトの光源の周囲など、エッジライト型バックライト内の他の部分にこれら光学部材を有していてもよい。
【００６７】
本発明のエッジライト型バックライト９の一実施形態を図４に示す。このバックライト９は、上述した本発明の導光板３２の両端部に光源７を備えた構成を有し、導光板３２の上側に、光拡散フィルム４、プリズムシート５が配置されている。光源７は光源７からの光が効率よく導光板３２に入射されるように、導光板３２と対向する部分を除き反射フィルム６で覆われている。また導光板３２の下側には、シャーシ８に収納された反射フィルム６が備えられている。これによって導光板３２の光出射面側とは反対側に出射された光を再度導光板３２に戻し、導光板３２の光出射面からの出射光を多くするようにしている。
【００６８】
以上説明した本発明のバックライトは、光拡散板若しくは導光板として、両方の面にフィルムを貼り合わせてなるものを使用していることから、光拡散板若しくは導光板にたわみが発生することなく、併せて光拡散板や導光板上に設置する光学部材のたわみも防止することができ、ディスプレイの局部的な映像不良を防止することができる。特に、たわみの問題が発生しやすい光出射面の面積が９００ｃｍ２以上の広面積のバックライトにおいて顕著な効果を奏する。このような広面積のバックライトは直下型バックライトに多く採用されていることから、本発明は直下型バックライトに特に好適である。
【実施例】
【００６９】
以下、実施例により本発明を更に説明する。なお、「部」、「％」は特に示さない限り、重量基準とする。
【００７０】
［実施例１］
バックライトとして直下型バックライトを用いてなる市販の２６型液晶ＴＶから直下型バックライト（光出射面の面積２０９０ｃｍ２）を取り出した。直下型バックライトは、光源上に、光拡散板、光拡散フィルム、プリズムシート、偏光フィルムを有してなるものであった。
【００７１】
次いで、直下型バックライトからアクリル樹脂製の光拡散板（面積２０９０ｃｍ２）を取り出し、光拡散板の両方の面に、アクリル系粘着剤（アロンタックSCL-200：東亜合成化学社）を介してフィルムを貼り合わせて本発明の光拡散板を得た。フィルムとしては、厚み１００μｍの二軸延伸ポリエチレンテレフタレートフィルム（ルミラーT60：東レ社）を使用した。次いで、光拡散板をバックライトに戻し、本発明のバックライトを得た。
【００７２】
［実施例２］
バックライトとしてエッジライト型バックライトを用いてなる市販の１８型デスクトップパソコン用液晶ディスプレイからエッジライト型バックライト（光出射面の面積９９３ｃｍ２）を取り出した。エッジライト型バックライトは、導光板の両端に光源を備え、導光板の光出射面上に、光拡散フィルム、プリズムシート、偏光フィルムを有し、導光板の光出射面とは反対側の面上に反射フィルムを有してなるものであった。
【００７３】
次いで、エッジライト型バックライトからアクリル樹脂製の導光板（面積９９３ｃｍ２）を取り出し、導光板の両方の面に実施例１と同様のフィルムを貼り合わせて本発明の導光板を得た。次いで、導光板をバックライトに戻し、本発明のバックライトを得た。
【００７４】
［たわみの評価］
実施例１、２で得られたバックライトを、４０℃、９０％ＲＨの環境で２４時間放置した後、それぞれ市販の２６型液晶ＴＶ、市販の１８型デスクトップパソコン用液晶ディスプレイに戻し、液晶ＴＶおよび液晶ディスプレイを点灯させ、映像状態の経過を観察した。その結果、実施例１、２何れのものも、点灯から何時間経過しても液晶ディスプレイに映像不良が生じることはなかった。また、液晶ＴＶおよび液晶ディスプレイに組み込んだバックライトを取り出したところ、光拡散板、導光板にたわみは観察されず、光拡散フィルム、プリズムシート、偏光フィルム、反射フィルムにもたわみは観察されなかった。
【００７５】
［比較例１、２］
光拡散板にフィルムを貼り合わせなかった以外は、実施例１と同様にして比較例１のバックライトを得た。また、併せて導光板にフィルムを貼り合わせなかった以外は、実施例２と同様にして比較例２のバックライトを得た。得られた比較例１、２のバックライトについて実施例１、２と同様にしてたわみの評価を行ったところ、液晶ＴＶや液晶ディスプレイの点灯から３時間経過した後に、液晶ディスプレイ上に、周囲と映像状態が異なる部分が局部的に発生する現象が観察された。この局部的な映像不良箇所は、時間の経過とともに徐々に小さくなっていったが、数日経っても完全に消えることはなかった。また、液晶ＴＶや液晶ディスプレイに組み込んだバックライトを取り出したところ、前者については、光拡散板、光拡散フィルム、プリズムシート、偏光フィルムにたわみが観察され、後者については、導光板、光拡散フィルム、プリズムシート、偏光フィルム、反射フィルムにたわみが観察された。
【図面の簡単な説明】
【００７６】
【図１】本発明の光拡散板若しくは本発明の導光板の一実施例を示す断面図
【図２】たわみの状態を説明する図
【図３】本発明のバックライトの一実施例を示す断面図
【図４】本発明のバックライトの他の実施例を示す断面図
【符号の説明】
【００７７】
１・・・・従来の光拡散板若しくは導光板
２・・・・フィルム
３・・・・本発明の光拡散板若しくは本発明の導光板
３１・・・本発明の光拡散板
３２・・・本発明の導光板
４・・・・光拡散フィルム
５・・・・プリズムシート
６・・・・反射フィルム
７・・・・光源
８・・・・シャーシ
９・・・・本発明のバックライト
【図１】
2005275015.tif 000005
【図２】
2005275015.tif 000006
【図３】
2005275015.tif 000007
【図４】
2005275015.tif 000008